【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
金属表面を有する導電性支持体と、該導電性支持体の該金属表面と隣接する下引き層と、感光層と、をこの順に有する電子写真感光体であって、
該下引き層が、−ＮＨ−基を有するシランカップリング剤で表面処理された金属酸化物粒子と、イソシアネート基を有する化合物とポリビニルアセタール樹脂との重合物であるウレタン樹脂と、を含有し、
該下引き層の、温度２３℃湿度５０％ＲＨ環境下における弾性変形率が、温度５０℃湿度９０％ＲＨ環境下における弾性変形率以上であることを特徴とする電子写真感光体。
【請求項２】
前記−ＮＨ−基を有するシランカップリング剤で表面処理された金属酸化物粒子が、下記式（１）で示される化合物で表面処理された金属酸化物粒子である請求項１に記載の電子写真感光体。
【化１】
2013137526.tif 000001
（式（１）中、Ｒ１、Ｒ２及びＲ３は、それぞれ独立に、炭素数１〜３のアルキル基を示す。Ｒ４は、下記式（Ｒ４−１）、（Ｒ４−２）及び（Ｒ４−３）から選択されるいずれかである。Ｒ５は、水素原子、フェニル基、または炭素数１〜３のアルキル基を示す。）
【化２】
2013137526.tif 000002
（式（Ｒ４−１）、（Ｒ４−２）及び（Ｒ４−３）中、ｍは１から３の整数である。Ｒ６及びＲ７は、それぞれ独立に炭素数１〜４のアルキレン基を示す。）
【請求項３】
前記式（１）におけるＲ５が、水素原子である請求項２に記載の電子写真感光体。
【請求項４】
前記金属酸化物粒子の質量に対する前記式（１）で示される化合物の質量の割合（質量％）をＡとし、前記金属酸化物粒子の比表面積（ｍ２／ｇ）をＢとしたときに、表面処理量Ａ／Ｂが０．０１０以上０．０５０以下であり、かつ、Ｂが１４ｍ２／ｇ以上２５ｍ２／ｇ以下である請求項２または３に記載の電子写真感光体。
【請求項５】
前記下引き層が、さらに、ヒドロキシ基を有するベンゾフェノン化合物、および、ヒドロキシ基を有するアントラキノン化合物からなる群より選択される少なくとも１種を含有する請求項１から４のいずれか１項に記載の電子写真感光体。
【請求項６】
前記弾性変形率が、前記導電性支持体上に前記下引き層を形成したサンプルを、温度２３℃湿度５０％ＲＨ環境下、又は、温度５０℃湿度９０％ＲＨ環境下で２４時間保管した後、該サンプルにおける該下引き層側の表面を、ＩＳＯ  １４５７７で規定されるユニバーサル硬さ試験に基づき測定した値である請求項１から５のいずれか１項に記載の電子写真感光体。
【請求項７】
請求項１から６のいずれか１項に記載の電子写真感光体を製造する電子写真感光体の製造方法であって、
前記イソシアネート基を有する化合物、前記ポリビニルアセタール樹脂、および前記−ＮＨ−基を有するシランカップリング剤で表面処理された金属酸化物粒子を含有する下引き層用塗布液を調製する工程、
該下引き層用塗布液の塗膜を形成する工程、および
該塗膜を加熱乾燥させることにより前記下引き層を形成する工程
を有することを特徴とする電子写真感光体の製造方法。
【請求項８】
請求項１から６のいずれか１項に記載の電子写真感光体を製造する電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項９】
請求項１から６のいずれか１項に記載の電子写真感光体、帯電手段、露光手段、現像手段および転写手段を有することを特徴とする電子写真装置。
【手続補正２】
【補正対象書類名】明細書
【補正対象項目名】００１１
【補正方法】変更
【補正の内容】
【００１１】
本発明の目的は、上記課題に鑑みてなされたものであり、−ＮＨ−基を有するシランカップリング剤で表面処理された金属酸化物粒子と、ウレタン樹脂とを含有する下引き層を有する電子写真感光体において、高温高湿環境下での導電性支持体の金属表面と下引き層との剥がれが抑制され、かつ、電位変動が抑制された電子写真感光体、ならびに、該電子写真感光体の製造方法を提供することにある。また、本発明の別の目的は、そのような電子写真感光体を有するプロセスカートリッジ及び電子写真装置を提供することにある。
【手続補正３】
【補正対象書類名】明細書
【補正対象項目名】００１３
【補正方法】変更
【補正の内容】
【００１３】
すなわち、本発明は、金属表面を有する導電性支持体と、該導電性支持体の該金属表面と隣接する下引き層と、感光層と、をこの順に有する電子写真感光体であって、該下引き層が、−ＮＨ−基を有するシランカップリング剤で表面処理された金属酸化物粒子と、イソシアネート基を有する化合物とポリビニルアセタール樹脂との重合物であるウレタン樹脂と、を含有し、該下引き層の、温度２３℃湿度５０％ＲＨ環境下における弾性変形率が、温度５０℃湿度９０％ＲＨ環境下における弾性変形率以上であることを特徴とする電子写真感光体に関する。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
また、本発明は、前記電子写真感光体を製造する電子写真感光体の製造方法であって、前記イソシアネート基を有する化合物、前記ポリビニルアセタール樹脂、および前記−ＮＨ−基を有するシランカップリング剤で表面処理された金属酸化物粒子を含有する下引き層用塗布液を調製する工程、該下引き層用塗布液の塗膜を形成する工程、および該塗膜を加熱乾燥させることにより前記下引き層を形成する工程を有することを特徴とする電子写真感光体の製造方法に関する。
【手続補正１０】
【補正対象書類名】明細書
【補正対象項目名】００２０
【補正方法】削除
【補正の内容】
【手続補正１１】
【補正対象書類名】明細書
【補正対象項目名】００４３
【補正方法】変更
【補正の内容】
【００４３】
一方、特許文献１に開示されている、Ｎ−２−（アミノエチル）−３−アミノプロピルメチルトリメトキシシランや３−アミノプロピルトリメトキシシランで表面処理された金属酸化物粒子を含有する下引き層は、下引き層のユニバーサル硬さ試験における弾性変形率が、上記式（Ｘ）を満足しない。つまり、温度２３℃湿度５０％ＲＨ環境下で測定される弾性変形率（ｗｅ／ｗｔ値）よりも、温度５０℃湿度９０％ＲＨ環境下で保管後に温度２３℃湿度５０％ＲＨ環境下で測定される弾性変形率（ｗｅ／ｗｔ値）の方が大きくなり、上記式（Ｘ）とは不等号が逆になる。
【手続補正１２】
【補正対象書類名】明細書
【補正対象項目名】００４６
【補正方法】変更
【補正の内容】
【００４６】
一方で、Ｎ−２−（アミノエチル）−３−アミノプロピルメチルトリメトキシシランや３−アミノプロピルトリメトキシシランで形成されたシラン分子層は、互いに絡み合わずに独立して存在し、比較的弾性の低い分子層（シラン分子層）を形成すると考えられる。そのため、高温高湿時に下引き層に水分が入り込んでも、シラン分子層は下引き層の応力を緩和するようには働かず、導電性支持体と下引き層の剥がれの発生は抑制されないものと考えられる。